ДИСПЕРСИЯ, СУСПЕНЗИЯ И СПОСОБ ПОЛУЧЕНИЯ ФОРМЫ ДЛЯ ТОЧНОГО ЛИТЬЯ С ИСПОЛЬЗОВАНИЕМ СУСПЕНЗИИ

1. Суспензия, отличающаяся тем, что она содержит:
а) от 50 до 80% масс. термостойких частиц, средний размер которых составляет от 0,5 до 150 мкм,
б) от 5 до 35% масс. частиц оксида алюминия, средний диаметр которых составляет менее 300 нм,
в) от 5 до 35% масс. воды, и
г) рН указанной суспензии составляет от 5 до 12.
2. Суспензия по п.1, отличающаяся тем, что частицы оксида алюминия находятся в форме агрегатов.
3. Суспензия по п.1 или 2, отличающаяся тем, что частицы оксида алюминия представляют собой частицы пирогенного оксида алюминия.
4. Суспензия по п.1 или 2, отличающаяся тем, что она содержит буферную смесь.
5. Суспензия по п.1 или 2, отличающаяся тем, что она дополнительно содержит не более чем 10% масс. в расчете на общую массу суспензии дополнительных добавок, выбранных из группы, включающей противопенные агенты, увлажняющие агенты, полимеры, полифосфаты, металлорганические соединения, а также антибактериальные агенты.
6. Суспензия по п.1 или 2, отличающаяся тем, что средний размер термостойких частиц составляет от 0,5 до 150 мкм, и эти частицы выбирают из группы, включающей оксид алюминия, оксид циркония, муллит, андалузит, циркониймуллит, стабилизированный оксид циркония, оксид иттрия, кобальт-алюминиевую шпинель, оксид кобальта и оксиды редкоземельных металлов.
7. Способ получения суспензии по любому из пп.1-6, отличающийся тем, что водная дисперсия, содержащая:
a1) частицы оксида алюминия, средний диаметр которых составляет менее чем 300 нм в твердом виде, и
а2) содержание частиц оксида алюминия более чем 15% масс., и
а3) рН от 5 до 12,
смешивается с
б) термостойкими частицами, средний размер которых составляет от 0,5 до 150 мкм, и
в) если это необходимо, добавками.
8. Водная дисперсия частиц оксид алюминия, отличающаяся тем, что:
а) средний диаметр частиц оксида алюминия составляет менее 300 нм,
б) содержание частиц оксида алюминия составляет более чем 15% масс.,
в) дисперсия дополнительно содержит одну или более добавок, выбранных из группы, включающей противопенные агенты, увлажняющие агенты, полимеры, полифосфаты, металлорганические соединения и антибактериальные агенты, и
г) дисперсия содержит буферную систему, и имеет рН от 5 до 12.
9. Водная дисперсия по п.8, отличающаяся тем, что она содержит от 0,05 до 2,0% масс. триполифосфата натрия в расчете на массу дисперсии.
10. Способ получения литейной формы, включающий следующие стадии
а) окунание предварительно сформованной выплавляемой модели в суспензию по любому из пп.1-6,
б) покрытие поверхности модели, покрытой суспензией, обсыпкой, состоящей из грубых термостойких частиц, средний размер которых составляет от более чем 50 до 1000 мкм,
в) сушка покрытой поверхности,
причем стадии с а) по в) повторяют необходимое количество раз до обеспечения необходимого количества слоев покрытия литейной формы.
11. Способ по п.10, отличающийся тем, что грубые термостойкие частицы со средним размером от более чем 50 до 1000 мкм выбирают из группы, включающей оксид алюминия, оксид циркония, муллит, андалузит, циркониймуллит, стабилизированный оксид циркония, оксид иттрия, кобальт-алюминиевую шпинель, оксид кобальта и/или оксиды редкоземельных элементов.
12. Литейная форма, полученная способом по п.10 или 11.
13. Литейная форма по п.12, отличающаяся тем, что она содержит более 98% масс. оксида алюминия.
14. Литейная форма по п.12 или 13, отличающаяся тем, что она, по существу, не содержит диоксида кремния.
15. Литейная форма по п.12 или 13, отличающаяся тем, что частицы оксида алюминия со средним диаметром менее 300 нм являются пирогенными.